(57)【要約】【課題】非水電解液の保持性に優れ、電極との界面抵抗が低く、イオン伝導度が高い高分子電解質；及びサイクル特性、大電流での放電特性に優れた高分子電解質を用いた電池を提供すること。【解決手段】（Ａ）側鎖に芳香族基を有するビニル化合物に由来する構造単位と（Ｂ）側鎖にエチレン性二重結合を有する（メタ）アクリレートに由来する構造単位を含むアクリルポリマーを、（Ｃ）熱重合開始剤又は光重合開始剤、及び（Ｄ）アルカリ金属塩の存在下、（Ｅ）非水溶媒中で熱重合又は光重合させて得られる架橋生成物から成る高分子電解質；及びこれを用いた二次電池。【特許請求の範囲】
【請求項１】
（Ａ）側鎖に芳香族基を有するビニル化合物に由来する構造単位と（Ｂ）側鎖にエチレン性二重結合を有する（メタ）アクリレートに由来する構造単位を含むアクリルポリマーを、（Ｃ）熱重合開始剤又は光重合開始剤、及び（Ｄ）アルカリ金属塩の存在下、（Ｅ）非水溶媒中で熱重合又は光重合させて得られる架橋生成物から成る高分子電解質。
【請求項２】
上記アクリルポリマーが、（Ａ）成分の側鎖に芳香族基を有するビニル化合物に由来する構造単位３５〜９９質量％、（Ｂ）成分の側鎖にエチレン性二重結合を有する（メタ）アクリレートに由来する構造単位１〜６５質量％からなり、重量平均分子量が５０００〜５０００００である請求項１記載の高分子電解質。
【請求項３】
（Ａ）成分の側鎖に芳香族基を有するビニル化合物が、ベンジル（メタ）アクリレート及びスチレンからなる群から選択された少なくとも１種である請求項１又は２記載の高分子電解質。
【請求項４】
（Ｄ）成分のアルカリ金属塩が、ＬｉＣｌＯ４、ＬｉＢＦ４、ＬｉＰＦ６、及びＬｉＮ（ＣＦ３ＳＯ２）２からなる群から選択された少なくとも１種である請求項１〜３のいずれか１項記載の高分子電解質。
【請求項５】
請求項１〜４のいずれか１項記載の高分子電解質を用いた電池。
【請求項６】
リチウム二次電池である請求項５記載の電池。
【発明の詳細な説明】
【０００１】
【発明の属する技術分野】
本発明は、高分子電解質及びそれを用いた電池に関する。
【０００２】
【従来の技術】
電子技術の進歩により、電子機器の性能が向上し、小型、ポータブル化が進み、電源として高エネルギー密度の電池が望まれている。従来の二次電池として、鉛電池、ニッケル−カドミウム電池が挙げられるが、高エネルギー密度を得るという点では未だ不十分である。そこで、これらの電池に替わるものとして、高エネルギー密度のリチウム二次電池が開発され、急速に普及している。
リチウム二次電池は、一般に３Ｖ以上の高電圧が得られ、且つ、軽量・高容量であるため、様々な用途に応用されている。このようなリチウム二次電池は、正極にコバルト酸リチウム、負極に炭素材料を活物質に用いたものが多かったが、最近、より高容量化するために活物質に関する研究開発が盛んに行われている。
【０００３】
リチウム二次電池用の電解質としては、一般的にリチウム塩をカーボネート系の非プロトン性溶媒に溶解した非水電解液が用いられている。しかしながら、非水電解液を使用したリチウム電池は、電池温度が高くなった場合、電池内部で非プロトン性溶媒の揮発が生じるため、電池の膨れが生じたり、リーク弁からの揮発ガスの拡散や漏液が生じたりするという問題点を有している。
また、非水電解液を使用したリチウム二次電池でしばしば問題となるのが、負極から正極方向に生長するリチウムのデンドライト状析出による内部ショートであり、非水電解液では特にこのデンドライト析出によるショート事故の制御が特に困難である。非水電解液自身は流動体であり、本質的にデンドライトの生長を抑制することができない。セパレータを用いた場合でも、正／負極間に流れる電流は限定されたイオン伝導路であるセパレータの細孔部に集中するため、結果としてリチウムデンドライトの生長がセパレータの細孔部で集中的に促進される。
【０００４】
このような問題点を解決するため、高分子電解質を利用する電池系が考案され、現在、研究開発が盛んに行われている。この高分子電解質は、ポリマーにアルカリ金属塩を均一に固溶させたイオン伝導体であり、溶媒を使用していないので、揮発ガスの拡散や漏液の心配がなく、また電解質全面に電流が均一に流れるため、リチウムデンドライトの発生・生長を抑制することが可能であると言われている。
近年、ポリエチレンオキシド成分を有する高分子電解質の研究が盛んに行われている。例えば、特許第１８９８０６７号に記載されているようなエチレンオキシドとプロピレンオキシドの共重合物の両末端を架橋させる方法や、特開平２−７９３５号公報に記載されているようなポリエチレングリコール成分を有するモノマーとウレタン基を有するモノマーを、重合して高分子量化あるいは三次元架橋化させることにより、機械強度を向上させ、反面、結晶化に伴うイオン伝導度の低下をも防止し、実用性のあるポリマーを得ようとしている。
しかしながら、このような高分子電解質は、イオン伝導度が室温で１０−５Ｓ／ｃｍ程度であり、非水電解液と比較して２桁程度低いという問題点がある。そのため、上述したような高分子電解質電池を使用した電池は、電池の内部抵抗値が大きくなり、単位時間当たりに取り出せる電流出力が非水電解液二次電池と比べて格段に劣っている。その結果、高分子電解質電池は、使用用途が限定されてしまう等の不都合があった。
【０００５】
このことから、産業上、実用的な値とされる１０−３Ｓ／ｃｍ以上のイオン伝導度を有する高分子電解質が求められ、盛んに検討されている。
高分子電解質のイオン伝導度を高くする方法の一つとして、ポリマー中に非水電解液を保持させたゲル状の高分子電解質がある。
例えば特表平８−５０７４０７に記載されているようなポリフッ化ビニリデンを非水電解液で膨潤させたゲル電解質は、室温で１０−３Ｓ／ｃｍ以上のイオン伝導度を示し、良好な電池性能を示す。しかし、ポリフッ化ビニリデンは、非水電解液の保持性が低く、非水電解液で問題であった揮発性ガスの拡散や漏液を改善できない。
一方、非水電解液の保持性を高めるために、非水電解液と高い親和性を有するポリエチレンオキシド系のポリマーを用いたゲル状高分子電解質が広く検討されており、現在までにこのゲル状高分子電解質を用いたリチウム電池は、ほぼ実用化レベルに至っている。
しかし、上記したようなポリエチレンオキシド系ポリマーを用いたリチウム電池は、小電流での放電時には充分な電池性能を示すが、大電流での放電時には、電極／ゲル状高分子電解質間の界面抵抗が大きく、電池性能を充分なレベルに保持することが困難であるという問題点があった。
【０００６】
また、米国特許５６０３９８２及び５６０９９７４に記載されているような三次元架橋型のアクリルポリマーを用いたゲル電解質は、数種類のアクリルモノマーと架橋剤である２官能アクリルモノマーを非水電解液に溶かし、熱あるいは光により架橋反応させて得られる１０−３Ｓ／ｃｍ以上のイオン伝導度を有するゲル状高分子電解質である。この方法は、アクリルモノマーを非水電解液に溶解させても、溶液粘度はそれほど大きくならず、電極への濡れ性に優れているので界面抵抗を非水電解液レベルまで低減できるという利点がある。しかしこの方法は、二種類以上のアクリレートを使用するため重合が不均一に進行し、また、アクリルモノマー自身の重合性が充分ではないため残存二重結合が多く、サイクル特性が低下するという問題点があった。
【０００７】
【発明が解決しようとする課題】
本発明の第１の目的は、非水電解液の保持性に優れ、電極との界面抵抗が低い高分子電解質を提供することである。
本発明の第２の目的は、非水電解液の保持性に優れ、電極との界面抵抗が低く、イオン伝導度が高い高分子電解質を提供することである。
本発明の第３の目的は、サイクル特性、大電流での放電特性に優れた高分子電解質を用いた電池を提供することである。
【０００８】
【課題を解決するための手段】
本発明は、（Ａ）側鎖に芳香族基を有するビニル化合物に由来する構造単位と（Ｂ）側鎖にエチレン性二重結合を有する（メタ）アクリレートに由来する構造単位を含むアクリルポリマーを、（Ｃ）熱重合開始剤又は光重合開始剤、及び（Ｄ）アルカリ金属塩の存在下、（Ｅ）非水溶媒中で熱重合又は光重合させて得られる架橋生成物から成る高分子電解質を提供するものである。
本発明の好ましい実施態様では、上記アクリルポリマーが、（Ａ）成分の側鎖に芳香族基を有するビニル化合物に由来する構造単位３５〜９９質量％、（Ｂ）成分の側鎖にエチレン性二重結合を有する（メタ）アクリレートに由来する構造単位１〜６５質量％からなり、その重量平均分子量が５０００〜５０００００である。
また、本発明の他の好ましい実施態様では、（Ａ）成分の側鎖に芳香族基を有するビニル化合物が、ベンジル（メタ）アクリレート及びスチレンからなる群から選択された少なくとも１種である。
本発明のさらに他の実施態様では、（Ｄ）成分のアルカリ金属塩が、ＬｉＣｌＯ４、ＬｉＢＦ４、ＬｉＰＦ６、及びＬｉＮ（ＣＦ３ＳＯ２）２からなる群から選択された少なくとも１種である。
本発明はまた、上記高分子電解質を用いた電池を提供するものである。
本発明の好ましい実施態様は、リチウム二次電池である。
また、本発明は、前記高分子電解質を用いた電気化学的デバイスを提供するものである。本発明の電気化学的デバイスの例としては、リチウム一次電池、リチウム二次電池、電気二重層キャパシタ、酵素センサ等が挙げられる。
【０００９】
【発明の実施の形態】
以下、本発明について詳述する。
本発明に用いる（Ａ）側鎖に芳香族基を有するビニル化合物は、側鎖に芳香族基を有するビニル化合物であれば特に制限はない。具体例としては、（メタ）アクリル酸フェニル、（メタ）アクリル酸ベンジル、（メタ）アクリル酸フェノキシエチル、２−（メタ）アクリロイロキシエチル−２−ヒドロキシプロピルフタレート、（メタ）アクリル酸フェノキシポリエチレングリコール、（メタ）アクリル酸ノニルフェノールエチレンオキサイド（ＥＯ）付加物、（メタ）アクリル酸２−ヒドロキシ−３−フェノキシプロピル、ネオペンチルグリコール（メタ）アクリル酸安息香酸等のフェニル基含有（メタ）アクリル酸エステル類、スチレン、ｍ−メチルスチレン、ｐ―メチルスチレン、ｏ―メチルスチレン、２，４−ジメチルスチレン、２，５−ジメチルスチレン、３，４−ジメチルスチレン、３，５−ジメチルスチレン、ｐ−ｔｅｒｔ―ブチルスチレン等のアルキルスチレン類、ｐ−クロロスチレン、ｍ−クロロスチレン、ｏ―クロロスチレン、ｐ−ブロモスチレン、ｍ−ブロモスチレン、ｏ―ブロモスチレン、ｐ−フルオロスチレン、ｍ−フルオロスチレン、ｏ―フルオロスチレン、ｏ―メチルーｐ−フルオロスチレン等のハロゲン化スチレン類、
【００１０】
４−ビニルビフェニル、３−ビニルビフェニル、２−ビニルビフェニル等のビニルビフェニル類、１−（４−ビニルフェニル）ナフタレン、２−（４−ビニルフェニル）ナフタレン、１−（３−ビニルフェニル）ナフタレン、２−（３−ビニルフェニル）ナフタレン、２−（３−ビニルフェニル）ナフタレン、１−（２−ビニルフェニル）ナフタレン、２−（２−ビニルフェニル）ナフタレン等のビニルフェニルナフタレン類、１−（４―ビニルフェニル）アントラセン、２−（４―ビニルフェニル）アントラセン、９−（４―ビニルフェニル）アントラセン、１−（３―ビニルフェニル）アントラセン、１−（３―ビニルフェニル）アントラセン、２−（３―ビニルフェニル）アントラセン、９−（３―ビニルフェニル）アントラセン、１−（２―ビニルフェニル）アントラセン、２−（２―ビニルフェニル）アントラセン、９−（２―ビニルフェニル）アントラセン等のビニルフェニルアントラセン類、１−（４―ビニルフェニル）フェナントレン、２−（４―ビニルフェニル）フェナントレン、３−（４―ビニルフェニル）フェナントレン、４−（４―ビニルフェニル）フェナントレン、９−（４―ビニルフェニル）フェナントレン、１−（３―ビニルフェニル）フェナントレン、２−（３―ビニルフェニル）フェナントレン、３−（３―ビニルフェニル）フェナントレン、４−（３―ビニルフェニル）フェナントレン、９−（３―ビニルフェニル）フェナントレン、１−（２―ビニルフェニル）フェナントレン、２−（２―ビニルフェニル）フェナントレン、３−（２―ビニルフェニル）フェナントレン、４−（２―ビニルフェニル）フェナントレン、９−（２―ビニルフェニル）フェナントレン等のビニルフェニルフェナントレン類、
【００１１】
１−（４−ビニルフェニル）ピレン、２−（４−ビニルフェニル）ピレン、１−（３−ビニルフェニル）ピレン、２−（３−ビニルフェニル）ピレン、１−（２−ビニルフェニル）ピレン、２−（２−ビニルフェニル）ピレン等のビニルフェニルピレン類、４−ビニルーｐ―ターフェニル、４−ビニルーｍ―ターフェニル、４−ビニルーｏ―ターフェニル、３−ビニルーｐ―ターフェニル、３−ビニルーｍ―ターフェニル、３−ビニルーｏ―ターフェニル、２−ビニルーｐ―ターフェニル、２−ビニルーｍ―ターフェニル、２−ビニルーｏ―ターフェニル等のビニルターフェニル類、４−（４−ビニルフェニル）―ｐ−ターフェニル等のビニルフェニルターフェニル類、４−ビニルー４’―メチルビフェニル、４−ビニルー３’―メチルビフェニル、４−ビニルー２’―メチルビフェニル、２−メチルー４―ビニルビフェニル、３−メチルー４―ビニルビフェニル等のビニルアルキルビフェニル類、
【００１２】
４−ビニルー４’―フルオロビフェニル、４−ビニルー３’―フルオロビフェニル、４−ビニルー２’―フルオロビフェニル、４−ビニルー２―フルオロビフェニル、４−ビニルー３―フルオロビフェニル、４−ビニルー４’―クロロビフェニル、４−ビニルー３’―クロロビフェニル、４−ビニルー２’―　クロロビフェニル、４−ビニルー２―クロロビフェニル、４−ビニルー３―クロロビフェニル、４−ビニルー４’―ブロモビフェニル、４−ビニルー３’―　ブロモビフェニル、４−ビニルー２’―　ブロモビフェニル、４−ビニルー２―ブロモビフェニル、４−ビニルー３―ブロモビフェニル等のハロゲン化ビニルビフェニル類、４−ビニルー４’―メトキシビフェニル、４−ビニルー３’―メトキシビフェニル、４−ビニルー２’―メトキシビフェニル、４−ビニルー２―メトキシビフェニル、４−ビニルー３―メトキシビフェニル、４−ビニルー４’―エトキシビフェニル、４−ビニルー３’―エトキシビフェニル、４−ビニルー２’―エトキシビフェニル、４−ビニルー２―エトキシビフェニル、４−ビニルー３―エトキシビフェニル等のビニルアルコキシビフェニル類、４−ビニルー４’―メトキシカルボニルビフェニル、４−ビニルー４’―エトキシカルボニルビフェニル等のビニルアルコキシカルボニルビフェニル類、
【００１３】
４−ビニルー４’―トリメチルスタンニルビフェニル、４−ビニルー４’―トリブチルスタンニルビフェニル等のビニルトリアルキルスタンニルビフェニル類、４−ビニルー４’―トリメチルシリルメチルビフェニル等のトリアルキルシリルメチルビニルビフェニル類、４−ビニルー４’―トリメチルスタンニルメチルビフェニル、４−ビニルー４’―トリブチルスタンニルメチルビフェニル等のビニルトリアルキルスタンニルメチルビフェニル類、ｐ−クロロエチルスチレン、ｍ−クロロエチルスチレン、ｏ―クロロエチルスチレン等のハロゲン置換アルキルスチレン類、ｐ−メトキシスチレン、ｍ−メトキシスチレン、ｏ−メトキシスチレン、ｐ−エトキシスチレン、ｍ−エトキシスチレン、ｏ−エトキシスチレン、ｐ−ｔｅｒｔ―ブトキシスチレン等のアルコキシスチレン類、
【００１４】
ｐ−メトキシカルボニルスチレン、ｍ−メトキシカルボニルスチレン等のアルコキシカルボニルスチレン類、アセチルオキシスチレン、エタノイルオキシスチレン、ベンゾイルオキシスチレン等のアシルオキシスチレン類、ｐ−ビニルベンジルプロピルエーテル等のアルキルエーテルスチレン類、ｐ−トリメチルシリルスチレン等のアルキルシリルスチレン類、ｐ−トリメチルスタンニルスチレン、ｐ−トリブチルスタンニルスチレン、ｐ−トリフェニルスタンニルスチレン等のアルキルスタンニルスチレン類、ビニルベンゼンスルホン酸エチル、ビニルベンジルジメトキシホスファイド、ｐ−ビニルスチレン等のビニルスチレン類、α−メチルスチレン、α−エチルスチレン等のα−アルキルスチレン類、β−メチルスチレン、β−エチルスチレン等のβ−アルキルスチレン類等が挙げられる。これらは、単独で、又は２種以上組み合わせて用いることができる。また、これらの中で特に好ましいものは、（メタ）アクリル酸ベンジル、スチレンである。
【００１５】
本発明に用いる、（Ｂ）側鎖にエチレン性二重結合を有する（メタ）アクリレートは、側鎖にエチレン性二重結合を有するものであれば特に制限はない。具体例としては、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート等のジ（メタ）アクリレート化合物が挙げられる。
【００１６】
しかし（Ａ）成分モノマーと（Ｂ）成分モノマーを直接反応させると、反応の制御が困難であり、この段階でゲル化する可能性がある。そこで以下のような方法を用いることにより、簡便にアクリルポリマーの側鎖に二重結合残基を形成させることができる。
まず、（Ａ）成分モノマーと（Ｂ’）水酸基を有する（メタ）アクリレートモノマーを反応させてポリマー主骨格を構築する。その後（Ｂ’）成分と同モル数の（Ｂ”）イソシアネート基を有する（メタ）アクリレートモノマーを、このポリマー主骨格の水酸基残基と反応させて二重結合残基を形成させる。
（Ｂ’）成分モノマーは、水酸基を有するものであれば特に制限はない。具体例としては、２−ヒドロキシエチル（メタ）アクリレート、ヒドロキシプロピル（メタ）アクリレート、４−ヒドロキシブチル（メタ）アクリレートなどが挙げられる。
（Ｂ”）成分モノマーは（Ｂ’）成分モノマーの水酸基と反応するイソシアネート基を有するものであれば特に制限はなく、例えば、２−イソシアネートエチル（メタ）アクリレートなどが挙げられる。
【００１７】
また、本発明における（Ａ）、（Ｂ）あるいは｛（Ｂ’）＋（Ｂ”）｝成分からなるアクリルポリマーは、（Ａ）、（Ｂ）あるいは｛（Ｂ’）＋（Ｂ”）｝成分以外にこれらと共重合しうるモノマーを共重合成分として得られたものでも良い。（Ａ）、（Ｂ）あるいは｛（Ｂ’）＋（Ｂ”）｝成分と共重合しうるモノマーとしては、特に制限はないが、（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸２−エチルヘキシル、（メタ）アクリル酸ラウリル、（メタ）アクリル酸シクロヘキシル等の（メタ）アクリル酸アルキルエステル又は（メタ）アクリル酸シクロアルキルエステル、（メタ）アクリル酸エチレングリコールメチルエーテル、（メタ）アクリル酸ジエチレングリコールメチルエーテル、（メタ）アクリル酸ポリエチレングリコールメチルエーテル等の（メタ）アクリル酸ポリエチレングリコールアルキルエーテル、（メタ）アクリル酸２−ヒドロキシエチル、（メタ）アクリル酸２−ヒドロキシプロピル等の（メタ）アクリル酸ヒドロキシアルキル、（メタ）アクリル酸アミノメチル、（メタ）アクリル酸Ｎ−メチルアミノメチル、（メタ）アクリル酸Ｎ，Ｎ−ジエチルアミノエチル等の（メタ）アクリル酸アミノアルキル、（メタ）アクリル酸グリシジル、（メタ）アクリル酸メトキシジエチレングリコール、（メタ）アクリル酸メトキシポリエチレングリコール、（メタ）アクリル酸メトキシポリプロピレングリコール、メタクリル酸、アクリル酸などが挙げられる。これらの成分は、単独で又は２種類以上組み合わせて使用される。
【００１８】
本発明における（Ａ）成分の含有量は、前記（Ａ）、（Ｂ）あるいは｛（Ｂ’）＋（Ｂ”）｝成分の総量に対して３５〜９９質量％とすることが好ましく、４０〜９８質量％とすることがより好ましく、５０〜９５質量％とすることが特に好ましい。この含有量が３５質量％未満では電池を作製した時に電極との界面抵抗を増大させる皮膜が形成され易くなり、高速放電特性を低下させる傾向があり、９９質量％を超えると得られた高分子電解質の機械強度が乏しくなる傾向がある。
本発明における（Ｂ）あるいは｛（Ｂ’）＋（Ｂ”）｝成分の含有量は、前記（Ａ）、（Ｂ）あるいは｛（Ｂ’）＋（Ｂ”）｝成分の総量に対して１〜６５質量％とすることが好ましく、２〜６０質量％とすることがより好ましく、５〜５０質量％とすることが特に好ましい。この含有量が１質量％未満では、重合組成物がゲル化しない傾向があり、６５質量％を超えると電池を作製した時に電極との界面抵抗を増大させる皮膜が形成され易くなり、高速放電特性を低下させる傾向がある。
また、本発明におけるアクリルポリマーが（Ａ）、（Ｂ）あるいは｛（Ｂ’）＋（Ｂ”）｝成分以外の共重合成分を含む場合の含有量は、（Ａ）成分の総量に対して９５質量％以下とすることが好ましく、８０質量％以下とすることがより好ましく、５０質量％以下とすることが特に好ましい。この含有量が９５質量％を超えると電池を作製した時に電極との界面抵抗を増大させる皮膜が形成され易くなり、高速放電特性を低下させる傾向がある。
【００１９】
本発明のアクリルポリマーの合成法は特に限定されるものではないが、好ましくは、前記（Ａ）、（Ｂ）あるいは｛（Ｂ’）＋（Ｂ”）｝成分からなるモノマー溶液を公知のラジカル重合法等によって溶液重合することにより得られる。この場合、有機溶剤としてメチルエチルケトン、メチルイソブチルケトン、シクロヘキサノン等のケトン系溶剤、酢酸エチル、酢酸ブチル等のエステル系溶剤、Ｎ−メチル−２−ピロリドン、Ｎ，Ｎ−ジメチルアセトアミド等の含窒素系極性溶剤等が使用できる。
また、重合開始剤としては、ベンゾイルパーオキサイド、ジクミルパーオキサイド、ジブチルパーオキサイド、ｔ−ブチルパーオキシベンゾエート等の有機過酸化物、アゾビスイソブチロニトリル、アゾビスバレロニトリル等のアゾビス系化合物が使用できる。重合開始剤の配合量は、（Ａ）、（Ｂ）あるいは｛（Ｂ’）＋（Ｂ”）｝成分の総量１００質量部に対して、０．０１〜０．１質量部が適当である。
【００２０】
本発明のアクリルポリマーの重量平均分子量は、５０００〜５０００００が好ましく、１００００〜４０００００がより好ましく、５００００〜３０００００が特に好ましい。この重量平均分子量が５０００未満では必要な機械強度が得られない傾向があり、５０００００を越えるとイオン伝導度が低下する傾向がある。重量平均分子量は、ゲルパーミエイションクロマトグラフィー法（ＧＰＣ）により標準ポリスチレンによる検量線を用いて測定される。
【００２１】
本発明に用いる（Ａ）、（Ｂ）あるいは｛（Ｂ’）＋（Ｂ”）｝成分からなるアクリルポリマーは、重合性多官能モノマーと組み合わせて使用することができる。重合性多官能モノマーとしては、特に制限はないが、酢酸ビニル、アルキル（メタ）アクリレート、メトキシジエチレングリコール（メタ）アクリレート、メトキシポリエチレングリコール（メタ）アクリレート、ラウリル（メタ）アクリレート、ステアリル（メタ）アクリレート、フェノキシエチル（メタ）アクリレート、フェノキシジエチレングリコール（メタ）アクリレート、フェノキシポリエチレングリコール（メタ）アクリレート等の単官能化合物、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ビスフェノールＡ　ＥＯ変性ジ（メタ）アクリレート、１，３−ブチレングリコールジ（メタ）アクリレート、１，６−ヘキサンジオールジ（メタ）アクリレート、ネオペンチルグリコールジ（メタ）アクリレート、２，２−ビス［４−（（メタ）アクリロキシ・ジエトキシ）フェニル］プロパン等の２官能化合物、ペンタエリスリトールトリ（メタ）アクリレート、トリメチロールプロパントリ（メタ）アクリレート、トリメチロールプロパンＥＯ変性トリ（メタ）アクリレート、トリメチロールプロパンＰＯ変性トリ（メタ）アクリレート、イソシアヌール酸ＥＯ変性トリ（メタ）アクリレート等の３官能化合物、ペンタエリスリトールテトラ（メタ）アクリレート等の４官能化合物、ジペンタエリスリトールペンタ及びヘキサ（メタ）アクリレート等の５〜６官能化合物、１〜６官能のメラミン（メタ）アクリレート等が挙げられる。
【００２２】
これらの重合性多官能モノマー成分は、単独で又は２種類以上組み合わせて使用される。重合性多官能モノマーを使用する場合の配合量は、（Ａ）、（Ｂ）あるいは｛（Ｂ’）＋（Ｂ”）｝成分から成るアクリルポリマー１００質量部に対して１〜３０質量部が好ましく、３〜２０質量部がより好ましく、５〜１５質量部が特に好ましい。０．１質量部未満では、良好な電解液保持性が得られない傾向があり、３０質量部を越えるとイオン伝導度が低下する傾向がある。
【００２３】
本発明における（Ａ）、（Ｂ）あるいは｛（Ｂ’）＋（Ｂ”）｝成分のアクリルポリマー及び重合性多官能モノマーの配合量は、（Ａ）、（Ｂ）あるいは｛（Ｂ’）＋（Ｂ”）｝、（Ｃ）、（Ｄ）及び（Ｅ）成分の総量中１〜４０質量％とすることが好ましく、３〜２０質量％とすることがより好ましく、５〜１０質量％とすることが特に好ましい。この配合量が１質量％未満ではゲル化しない傾向があり、４０質量％以上では、イオン伝導度が低下する傾向がある。
【００２４】
本発明における（Ｃ）成分の熱重合開始剤としては、例えば過酸化ベンゾイル及びその誘導体、ヒドロパーオキシド及びその誘導体、クミルパーオキシド及びその誘導体等のジアルキル（アリル）パーオキシド類、ジアセチルパーオキシド及びその誘導体等のジアシルパーオキシド類、パーオキシケタール類、パーオキシエステル類、パーオキシカーボネート類等の有機過酸化物、アゾビスイソブチロニトリル、アゾビスイソバレロニトリル等の化合物が挙げられる。
また、本発明における（Ｃ）成分の光重合開始剤としては、例えばジメチルアミノ安息香酸類、ベンゾフェノン及びその誘導体、ベンジルジメチルケタール等のベンジル及びその誘導体、２，２−ジエトキシアセトフェノン等のアセトフェノン誘導体、ベンゾフェノン誘導体、ベンゾインメチルエーテル、ベンゾインイソブチルエーテル等のベンゾイン誘導体、チオキサントン及びその誘導体、アジド基を有する化合物、クマリン誘導体、フェニルケトン誘導体等の化合物が挙げられる。これらの熱重合開始剤または光重合開始剤は、単独で又は２種類以上組み合わせて使用される。
【００２５】
本発明における（Ｃ）成分の熱重合開始剤及び／又は光重合開始剤の配合量は、（Ａ）、（Ｂ）あるいは｛（Ｂ’）＋（Ｂ”）｝成分のアクリルポリマー１００質量部に対して０．００５〜１０質量部が好ましく、０．０１〜５質量部がより好ましく、０．０５〜３質量部が特に好ましい。熱重合開始剤及び／又は光重合開始剤の割合が、０．００５質量部未満あるいは１０質量部以上では機械強度が低下する傾向がある。
【００２６】
本発明における（Ｄ）成分のアルカリ金属塩は、特に制限はないが、実用的な観点から、例えばＬｉＣｌＯ４、ＬｉＢＦ４、ＬｉＰＦ６、ＬｉＡｓＦ６、ＬｉＣＦ３ＳＯ３、ＬｉＣ２Ｆ９ＳＯ３、ＬｉＮ（ＣＦ３ＳＯ２）２などのリチウム化合物が好ましい。これらのリチウム化合物は、単独で又は２種類以上を組み合わせて用いられ、これらの塩のうちで特に好ましい塩は、ＬｉＣｌＯ４、ＬｉＢＦ４、ＬｉＰＦ６、及びＬｉＮ（ＣＦ３ＳＯ２）２である。
本発明における（Ｄ）成分の配合量は、（Ａ）、（Ｂ）あるいは｛（Ｂ’）＋（Ｂ”）｝、（Ｃ）、（Ｄ）及び（Ｅ）成分の総量中１〜４０質量％とすることが好ましく、３〜３０質量％とすることがより好ましく、５〜２０質量％とすることが特に好ましい。（Ｄ）成分の配合量が１質量％未満あるいは４０質量％以上では、イオン伝導度が低下する傾向がある。
【００２７】
本発明における（Ｄ）成分のアルカリ金属塩を溶解可能な（Ｅ）成分の非水溶媒は、化学的に安定で非水系であれば特に制限はない。例えば、エチレンカーボネート、プロピレンカーボネート、ジメチルカーボネート、ジエチルカーボネート、メチルエチルカーボネート等のカーボネート化合物、テトラヒドロフラン、ジオキサン、ジメトキシエタン、ポリエチレンオキシド等のエーテル化合物、γ−ブチロラクトン、プロピロラクトン等のラクトン化合物等が挙げられる。これらの非水溶剤は単独で又は２種類以上を組み合わせて使用される。
本発明における（Ｅ）成分の配合量は、（Ａ）、（Ｂ）あるいは｛（Ｂ’）＋（Ｂ”）｝、（Ｃ）、（Ｄ）及び（Ｅ）成分の総量中１０〜９５質量％とすることが好ましく、２０〜９０質量％とすることがより好ましく、３０〜８５質量％とすることが特に好ましい。（Ｅ）成分の配合量が１０質量％未満では、イオン伝導度が低下する傾向がある。また、９５質量％を超えると、機械強度が低下する傾向がある。
【００２８】
本発明の高分子電解質は、種々の方法により製造できる。例えば、（Ａ）側鎖に芳香族基を有するビニル化合物に由来する構造単位と（Ｂ）側鎖にエチレン性二重結合を有する（メタ）アクリレートに由来する構造単位を含むアクリルポリマーを前述のとおり製造し、（Ｃ）熱重合開始剤又は光重合開始剤、及び（Ｄ）アルカリ金属塩の存在下、（Ｅ）非水溶媒中で熱重合又は光重合させることにより容易に製造できる。さらに具体的には、（Ａ）、（Ｂ）あるいは｛（Ｂ’）＋（Ｂ”）｝由来の構造単位を有するアクリルポリマーと（Ｃ）熱重合開始剤又は光重合開始剤を、（Ｄ）アルカリ金属塩を溶解した（Ｅ）非水溶媒溶液に溶解させ、この溶液を所望の厚さのスペーサーを設けたガラス基板上に塗布する。その後、別のガラス基板を被せて完全に密封し、加熱又は光照射して熱重合又は光重合を行えばよい。スペーサーの厚みは目的とする高分子電解質フィルムの厚みにより異なるが一般に１０〜３００μｍ程度である。
【００２９】
本発明の高分子電解質は、光照射又は加熱工程を設けることにより作製することができる。光照射の際用いられる活性光線としては、例えばカーボンアーク灯、超高圧水銀灯、高圧水銀灯、キセノンランプ、メタルハライドランプ等が挙げられる。露光量は、５ｍＪ／ｃｍ２以上であることが好ましく、１５ｍＪ／ｃｍ２以上であることがより好ましく、２５ｍＪ／ｃｍ２以上であることが特に好ましい。露光量が５ｍＪ／ｃｍ２未満の場合は、光硬化が十分に進行せず、膜強度が低下する傾向にある。加熱温度は、２０℃以上であることが好ましく、３０℃以上であることがより好ましく、４０℃以上であることが特に好ましい。加熱が２０℃未満の場合は、熱硬化や熱による不溶化が十分に進行せず、膜強度が低下する傾向にある。加熱時間は、５分以上であることが好ましい。加熱時間が５分以下の場合は、熱硬化や熱による不溶化が十分に進行せず、膜強度が低下する傾向にある。
【００３０】
本発明の高分子電解質は、負極に黒鉛等の層間化合物を用いたリチウムイオン二次電池、負極にリチウム金属を用いたリチウム二次電池、リチウム一次電池、電気二重層キャパシタ、酵素センサ用電極材料等に用いることができる。
また、本発明の高分子電解質を用いた電池は、携帯電話、ＰＨＳ、ノート型パソコン、携帯端末等の小型電子機器の主電源またはバックアップ用電源として用いることができ、さらに、据え置き型のロードレベリング用電源、停電時のバックアップ用電源、電気自動車用電池等に広く用いることができる。
【００３１】
本発明の高分子電解質を用いた電池を得る方法も特に限定されない。例えば、まず、上記の方法で作製したフィルム状の高分子電解質を、通常の電解液型リチウムイオン二次電池で用いる正極集電体シート上に正極材料をキャスティングした正極シート、及び負極集電体シート上に負極材料をキャスティングした負極シートで挟み、加熱又は加圧することによって正極シートと本発明の高分子電解質と負極シートを密着させて電池の電池反応を起こす部分を作製する。その後、得られた電池反応を起こす部分を大気中の湿気や酸素や窒素等と隔離するために例えばアルミニウム製の絶縁された入れ物等で密封するが、この際、正極シート及び負極シートに形成された電極を通じて充電及び放電が可能なように、電極部分はアルミニウム製の絶縁された入れ物の外部に露出させておく。こうして得られた本発明の高分子電解質を用いた電池は充電と放電を交互に行うことが可能な二次電池となる。
【００３２】
上記正極集電体としては、例えば、アルミニウム箔、ニッケル箔、金箔、銀箔、チタン箔等が挙げられるが、高電位に対する安定性の見地からはアルミニウム箔であることが好ましい。
前記正極材料としては、例えば、Ｌｉ１−ｘＣｏＯ２、Ｌｉ１−ｘＮｉＯ２、Ｌｉ１−ｘＭｎ２Ｏ４、Ｌｉ１−ｘＭＯ２、（０＜ｘ＜１、ＭはＣｏ、Ｎｉ、Ｍｎ、Ｆｅ等の複合体）、Ｌｉ２−ｙＭｎ２Ｏ４（０＜ｙ＜２）、Ｌｉ１−ｘＶ２Ｏ５（０＜ｘ＜１）、Ｌｉ２−ｙＶ２Ｏ５（０＜ｙ＜２）、Ｌｉ１−ｘ’Ｎｂ２Ｏ５（０＜ｘ＜１．２）等の酸化物、Ｌｉ１−ｘＴｉＳ２、Ｌｉ１−ｘＭｏＳ２、Ｌｉ１−ｘＮｂＳｅ２、Ｌｉ１−ＺＮｂＳｅ３（０＜ｚ＜３）等の金属カルコゲナイド、ジチオール誘導体、ジスルフィド誘導体などの有機化合物などが挙げられる。これらは単独で又は２種類以上を組み合わせて使用される。
【００３３】
前記負極集電体としては、例えば、銅箔、ニッケル箔、金箔、銀箔等が挙げられ、良好な導電性を有し、廉価である点から、銅箔であることが好ましい。
前記負極材料としては、例えば、金属リチウム、アルミニウム・リチウム合金、マグネシウム・アルミニウム・リチウム合金等の金属リチウム、グラファイト、非晶質炭素、低温焼成高分子等の炭素材料、ＡｌＳｂ、Ｍｇ２Ｇｅ、Ｎ系材料、ＳｎＭ’系酸化物（Ｍ’はＳｉ、Ｇｅ、Ｐｂ等を示す）、Ｓｉ１−ｙＭ”ｙＯＺ（Ｍ”はＷ、Ｓｎ、Ｐｂ、Ｂ等を示し、ｙは０〜１の数及びｚは１〜２の数を示す）等の複合酸化物、酸化チタン、酸化鉄などの金属酸化物のリチウム固溶体、Ｌｉ７ＭｎＮ４、Ｌｉ３ＦｅＮ４、Ｌｉ３−ｘＣｏｘＮ、Ｌｉ３−ｘＮｉｘＮ、Ｌｉ３−ｘＣｕｘＮ（ｘは０．１〜０．５の数を示す）、Ｌｉ３ＢＮ２、Ｌｉ３ＡｌＮ２、Ｌｉ３ＳｉＮ３等の窒化物などのセラミックスなどが挙げられる。これらは単独で又は２種類以上を組み合わせて使用される。
【００３４】
【実施例】
以下、実施例及び比較例を示し本発明を更に具体的に説明するが、本発明はこれらの実施例に限定されるものではない。
まず、高分子電解質の評価方法を以下に示す。本発明の高分子電解質はゲル化しているので以下これを「ゲル電解質」とも称する。
＜電解液保持性＞
ゲル電解質作製直後の質量と、アルゴン雰囲気下で一日放置したゲル電解質の質量を測定し、次式より電解液保持性を算出した。
電解液保持性＝（一日放置後のゲル電解質質量／作製直後のゲル電解質質量）×１００
＜イオン伝導度＞
イオン伝導度は、２５℃において高分子電解質をステンレス鋼電極で挟んで電気化学セルを構成し、電極間に交流を印加して抵抗成分を測定する交流インピーダンス法を用いて測定を行い、測定で得られたコール・コールプロットの実数インピーダンス切片から計算した。
【００３５】
＜界面抵抗＞
電極／高分子電解質界面抵抗は、２５℃において高分子電解質をリチウム電極同士で挟んで電気化学セルを構成し、電気化学セルを構成して１時間後、電極間に交流を印加して抵抗成分を測定する交流インピーダンス法を用いて測定を行い、測定で得られたコール・コールプロットの実数インピーダンス切片から計算した。
【００３６】
参考例＜アクリルポリマー▲１▼〜▲５▼の製造＞
混合機及び冷却器を備えた反応器に表１に示す配合物（Ｉ）を入れ、９０〜９５℃に加熱し、表１に示す配合物（ＩＩ）を添加し、２〜５時間保温した。次に表１に示す配合物（ＩＩＩ）を２時間で滴下し、更に３〜６時間保温した。冷却後、メチルエチルケトンを固形分が約３０％になるように加えてポリマーを溶解した。このポリマー溶液に表１に示す配合物（ＩＶ）を加えて７０〜７５℃に加熱し、６〜１２時間保温した。冷却後、メタノールを加えて重合物を沈降させ、吸引濾過し、真空乾燥して有機溶媒を除去し、アクリルポリマー▲１▼〜▲５▼を得た。このアクリルポリマー▲１▼〜▲５▼の重量平均分子量は、以下に示す方法で測定した。
【００３７】
［重量平均分子量の測定方法］
ゲルパーミエイションクロマトグラフィー法（ＧＰＣ）により標準ポリスチレンによる検量線を用いて測定する。
〈ＧＰＣ条件〉
使用機器：日立６３５型ＨＰＬＣ〔（株）日立製作所〕
カラム　：ゲルパックＲ４４０、Ｒ４５０、Ｒ４００Ｍ
〔日立化成工業（株）製商品名〕溶離液　：テトラヒドロフラン
測定温度：４０℃
流量　　：２．０ｍｌ／分
検出器　：示差屈折計
測定結果を表１に示す。なお、ガラス転移温度は、計算値である。（参考データ：塗料用合成樹脂入門：北岡協三）
【００３８】
【表１】
2004134172.tif 000002
【００３９】
＜高分子電解質の作製＞
【実施例１】
アクリルポリマー▲１▼１００質量部と熱重合開始剤として過酸化ベンゾイル０．１質量部を、１ｍｏｌ／ｌ　ＬｉＢＦ４のγ―ブチロラクトン電解液１０００質量部に溶解させ、この溶液を厚さ１００μｍのシリコーンゴムスペーサーを設けたガラス基板上に注ぎ、そこに別のガラス基板を被せて完全に密封して、アルゴン雰囲気下、８０℃で３時間熱反応させて厚さ１００μｍの高分子電解質▲１▼を得た。得られた高分子電解質▲１▼の電解液保持性、イオン伝導度、界面抵抗を評価した。結果を表２に示す。
【００４０】
【実施例２】
アクリルポリマー▲１▼１００質量部と重合性多官能モノマーとしてトリメチロールプロパントリメタクリレート５質量部及び光重合開始剤としてベンゾフェノン１質量部を、１ｍｏｌ／ｌ　ＬｉＢＦ４のγ―ブチロラクトン電解液１０００質量部に溶解させ、この溶液を厚さ１００μｍのシリコーンゴムスペーサーを設けたガラス基板上に注ぎ、そこに別のガラス基板を被せて完全に密封して、アルゴン雰囲気下、１Ｊ／ｃｍ２の紫外線を照射して、厚さ１００μｍの高分子電解質▲２▼を得た。得られた高分子電解質▲２▼の電解液保持性、イオン伝導度、界面抵抗を評価した。結果を表２に示す。
【００４１】
【実施例３】
アクリルポリマー▲２▼１００質量部と熱重合開始剤として過酸化ベンゾイル０．１質量部を、１ｍｏｌ／ｌ　ＬｉＢＦ４のγ―ブチロラクトン電解液１０００質量部に溶解させ、この溶液を厚さ１００μｍのシリコーンゴムスペーサーを設けたガラス基板上に注ぎ、そこに別のガラス基板を被せて完全に密封して、アルゴン雰囲気下、８０℃で３時間熱反応させて、厚さ１００μｍの高分子電解質▲３▼を得た。得られた高分子電解質▲３▼の電解液保持性、イオン伝導度、界面抵抗を評価した。結果を表２に示す。
【００４２】
【実施例４】
アクリルポリマー▲３▼１００質量部と重合性多官能モノマーとしてペンタエリスリトールテトラアクリレート１０質量部及び熱重合開始剤として過酸化ベンゾイル０．１質量部を、１ｍｏｌ／ｌ　ＬｉＮ（ＣＦ３ＳＯ２）２のγ―ブチロラクトン電解液１０００質量部に溶解させ、この溶液を厚さ１００μｍのシリコーンゴムスペーサーを設けたガラス基板上に注ぎ、そこに別のガラス基板を被せて完全に密封して、アルゴン雰囲気下、８０℃で３時間熱反応させて、厚さ１００μｍの高分子電解質▲４▼を得た。得られた高分子電解質▲４▼の電解液保持性、イオン伝導度、界面抵抗を評価した。結果を表２に示す。
【００４３】
【実施例５】
アクリルポリマーとして▲４▼を用いる以外は実施例１と同様にして高分子電解質▲５▼を得た。得られた高分子電解質▲５▼の電解液保持性、イオン伝導度、界面抵抗を評価した。結果を表２に示す。
【００４４】
【比較例１】
平均分子量１１３６のポリエチレングリコールジメタクリレート（新中村化学社製）１００質量部と熱重合開始剤として過酸化ベンゾイル０．１質量部を、１ｍｏｌ／ｌ　ＬｉＢＦ４のγ―ブチロラクトン電解液１０００質量部に溶解させ、この溶液を厚さ１００μｍのシリコーンゴムスペーサーを設けたガラス基板上に注ぎ、そこに別のガラス基板を被せて完全に密封して、アルゴン雰囲気下、８０℃で３時間熱反応させて厚さ１００μｍの高分子電解質▲６▼を得た。得られた高分子電解質▲６▼の電解液保持性、イオン伝導度、界面抵抗を評価した。結果を表２に示す。
【００４５】
【比較例２】
メチルメタクリレート４５質量部、アクリロニトリル４５質量部、トリエチレングリコールジメタクリレート１０質量部と過酸化ベンゾイル０．１質量部を、１ｍｏｌ／ｌ　ＬｉＢＦ４のγ―ブチロラクトン電解液１０００質量部に溶解させ、この溶液を厚さ１００μｍのシリコーンゴムスペーサーを設けたガラス基板上に注ぎ、そこに別のガラス基板を被せて完全に密封して、アルゴン雰囲気下、８０℃で３時間熱反応させて厚さ１００μｍの高分子電解質▲７▼を得た。得られた高分子電解質▲７▼の電解液保持性、イオン伝導度、界面抵抗を評価した。結果を表２に示す。
【００４６】
【比較例３】
アクリルポリマーとして▲５▼を用いる以外は実施例１と同様にして高分子電解質▲８▼を得た。得られた高分子電解質▲８▼の電解液保持性、イオン伝導度、界面抵抗を評価した。結果を表２に示す。
【００４７】
【表２】
2004134172.tif 000003
【００４８】
表２に示されるように、（Ａ）側鎖に芳香族基を有するビニル化合物に由来する構造単位と（Ｂ）側鎖にエチレン性二重結合を有する（メタ）アクリレートに由来する構造単位を含むアクリルポリマー▲１▼〜▲４▼を使用した本発明の実施例１〜５の高分子電解質▲１▼〜▲５▼は、高電解液保持性、高イオン伝導度を有し、界面抵抗も低いことが分かる。
これに対して、（Ａ）側鎖に芳香族基を有するビニル化合物に由来する構造単位を持たないアクリルポリマーを使用した比較例１の高分子電解質▲６▼は、実施例１〜５の高分子電解質▲１▼〜▲５▼と比べて電解液保持性、イオン伝導度は同等であるが、界面抵抗が大きいことが分かる。同様に、（Ａ）側鎖に芳香族基を有するビニル化合物に由来する構造単位を持たないアクリルポリマーを使用した比較例２の高分子電解質▲７▼は、実施例１〜５の高分子電解質▲１▼〜▲５▼と比べて電解液保持性は同等であるが、イオン伝導度が劣り、界面抵抗も大きいことが分かる。
また、（Ａ）側鎖に芳香族基を有するビニル化合物に由来する構造単位を持たないアクリルポリマーを使用した比較例３の高分子電解質▲８▼は、実施例１〜５の高分子電解質▲１▼〜▲５▼と比べて電解液保持性、イオン伝導度は同等であるが、界面抵抗が大きいことが分かる。
【００４９】
２．電池の作製
【実施例６】
コバルト酸リチウム（日本化学工業社製）と黒鉛（日本黒鉛社製）とポリフッ化ビニリデン（呉羽化学工業社製）とを、８０：１０：１０体積％の割合で混合し、Ｎ−メチル−２−ピロリドンに投入混合して、スラリー状の溶液を作製した。厚さ２０μｍのアルミニウム箔にこの溶液を塗布、乾燥した。合剤塗布量は、合剤として２８９ｇ／ｍ２であった。合剤かさ密度が２．６ｇ／ｃｍ３になるようにプレスし、１ｃｍ×１ｃｍに切断して正極シートを作製した。負極シートには金属リチウムを用いた。上記のようにして作製した正極シートと負極シートの間に、実施例２で作製した高分子電解質▲２▼を０．０９８ＭＰａの荷重をかけて挟み込み、空気が入らない密閉構造の電池を作製した。２０℃において、充電電流０．５ｍＡで４．２Ｖまで定電流充電を行い、電圧が４．２Ｖに達した後、放電電流０．５ｍＡで放電終止電圧３．５Ｖに至るまで定電流放電を行った。上記充電条件で再度充電を行い、５．０ｍＡで放電終止電圧３．５Ｖに至るまで定電流放電を行った。ここで、０．５ｍＡで放電した時の容量を１００％とした場合に対し、５．０ｍＡで放電した時の容量を相対比較したものを、大電流放電特性とした。得られた実施例６による電池の大電流放電特性を評価した。結果を表３に示す。
【００５０】
【実施例７】
実施例３で作製した高分子電解質▲３▼を用いる以外は、実施例６と同様にして電池を作製した。得られた実施例７による電池の大電流放電特性を評価した。結果を表３に示す。
【００５１】
【実施例８】
平均粒径２０μｍの非晶質炭素（呉羽化学工業社製）とポリフッ化ビニリデン（呉羽化学工業社製）とを９０：１０体積％の割合で混合し、Ｎ−メチル−２−ピロリドンに投入混合して、スラリー状の溶液を作製した。厚さ１０μｍの銅箔この溶液を塗布、乾燥した。合剤塗布量は、合剤として６５ｇ／ｍ２であった。合剤かさ密度が１．０ｇ／ｃｍ３になるようにプレスし、１．２ｃｍ×１．２ｃｍに切断して負極シートを作製した。この負極シートと実施例６で作製した正極シートの間に、実施例２で作製した高分子電解質▲２▼を０．０９８ＭＰａの荷重をかけて挟み込み、空気が入らない密閉構造の電池を作製した。２０℃において、充電電流０．５ｍＡで４．２Ｖまで定電流充電を行い、電圧が４．２Ｖに達した時点で定電圧充電に切り替え、さらに全充電時間が１０時間になるまで充電を続けた後、放電電流０．５ｍＡで放電終止電圧２．５Ｖに至るまで定電流放電を行った。この条件での充電・放電を２サイクル行い、３サイクル目は、上記充電条件で充電した後、放電電流５．０ｍＡで放電終止電圧２．５Ｖに至るまで定電流放電を行った。ここで、２サイクル目の０．５ｍＡで放電した時の容量を１００％とした場合に対して、３サイクル目の５．０ｍＡで放電した時の容量を相対比較したものを、大電流放電特性とした。得られた実施例８による電池の大電流放電特性を評価した。結果を表３に示す。
【００５２】
【実施例９】
実施例５で作製した高分子電解質▲５▼を用いる以外は、実施例８と同様にして電池を作製した。得られた実施例９による電池のサイクル寿命を評価した。結果を表３に示す。
【００５３】
【比較例４】
比較例１で作製した高分子電解質▲６▼を用いる以外は、実施例６と同様にして電池を作製した。得られた比較例４による電池のサイクル寿命を評価した。結果を表３に示す。
【００５４】
【比較例５】
比較例２で作製した高分子電解質▲７▼を用いる以外は、実施例８と同様にして電池を作製した。得られた比較例５による電池のサイクル寿命を評価した。結果を表３に示す。
【比較例６】
比較例３で作製した高分子電解質▲８▼を用いる以外は、実施例８と同様にして電池を作製した。得られた比較例６による電池のサイクル寿命を評価した。結果を表３に示す。
【００５５】
【表３】
2004134172.tif 000004
【００５６】
表３に示されるように、実施例６〜９の高分子電解質▲２▼、▲３▼、又は▲５▼を用いた電池は、大電流放電特性に優れることが分かる。
これに対して、比較例１の高分子電解質▲６▼を用いた比較例４の電池、及び比較例２の高分子電解質▲７▼を用いた比較例５の電池は、実施例６〜９の高分子電解質▲２▼、▲３▼、又は▲５▼を用いた電池と比べて大電流放電特性に劣ることが分かる。
また、比較例３の高分子電解質▲８▼を用いた比較例６の電池は、比較例４及び５の電池と比較して良好な大電流放電特性を示すが、実施例６〜９の高分子電解質を用いた電池と比べると明らかに劣ることが分かる。
【００５７】
【発明の効果】
本発明の高分子電解質は、特殊な製造工程を必要とすることなく容易に製造することができ、非水電解液の保持性及びイオン伝導度が高く、電極との界面抵抗が低い。また、本発明の高分子電解質を用いた電池は、大電流放電特性に優れ、大電流での放電時にも電池性能を充分なレベルに保持し、長寿命で安定した電池性能を有する。